(57)【要約】【課題】  地金や介在物の付着を抑制して繰り返し使用ができ、作業の簡素化、酸素洗いに起因する溶鋼の汚染が無く、鋳片の品質を向上させ、耐火物コストを低減することができる連続鋳造に用いるロングノズル及びこれを用いた連続鋳造方法を提供する。【解決手段】  取鍋１１、２２からタンディッシュ１２に溶鋼１３、２３を注湯するのに使用されるロングノズル１０において、ロングノズル本体１６内側の溶鋼接触面１８の少なくとも一部に、ドロマイトクリンカーを１０質量％以上含有する耐火物２０が内張りされている。このロングノズル１０を用いた連続鋳造方法は、ロングノズル１０を取鍋１１に取付け、溶鋼１３をタンディッシュ１２に注湯した後、ロングノズル１０を取鍋１１から取外して、洗浄することなく別の取鍋２２に取付け、更に溶鋼２３を注湯する。【選択図】        図１
2005125403.tif 000002
【特許請求の範囲】
【請求項１】
取鍋からタンディッシュに溶鋼を注湯するのに使用されるロングノズルにおいて、
ロングノズル本体内側の溶鋼接触面の少なくとも一部に、ドロマイトクリンカーを１０質量％以上含有する耐火物が内張りされていることを特徴とする連続鋳造に用いるロングノズル。
【請求項２】
請求項１記載の連続鋳造に用いるロングノズルにおいて、前記耐火物に含まれるＭｇＯ成分は２０〜７０質量％であることを特徴とする連続鋳造に用いるロングノズル。
【請求項３】
請求項１及び２のいずれか１項に記載の連続鋳造に用いるロングノズルにおいて、前記耐火物の内張りの厚みは５〜３０ｍｍであることを特徴とする連続鋳造に用いるロングノズル。
【請求項４】
ロングノズル本体内側の溶鋼接触面の少なくとも一部にドロマイトクリンカーを１０質量％以上含有する耐火物が内張りされたロングノズルを取鍋に取付け、溶鋼をタンディッシュに注湯した後、前記ロングノズルを前記取鍋から取外して、洗浄することなく別の取鍋に取付け、更に溶鋼を注湯することを特徴とするロングノズルを用いた連続鋳造方法。
【請求項５】
ロングノズル本体内側の溶鋼接触面の少なくとも一部にドロマイトクリンカーを１０質量％以上含有する耐火物が内張りされたロングノズルを取鍋に取付け、溶鋼をタンディッシュに注湯した後、前記ロングノズルを前記取鍋から取外して１００℃以上に保温し、この保温した前記ロングノズルを別の取鍋に取付け溶鋼を注湯することを特徴とするロングノズルを用いた連続鋳造方法。
【請求項６】
ロングノズル本体内側の溶鋼接触面の少なくとも一部にドロマイトクリンカーを１０質量％以上含有する耐火物が内張りされたロングノズルを取鍋に取付け、溶鋼をタンディッシュに注湯した後、前記ロングノズルを前記取鍋から取外して該ロングノズルの前記耐火物を消化させて除去し、これを別の取鍋に取付け溶鋼を注湯することを特徴とするロングノズルを用いた連続鋳造方法。
【請求項７】
請求項４〜６のいずれか１項に記載のロングノズルを用いた連続鋳造方法において、前記取鍋から取外された前記ロングノズルの少なくとも溶鋼浸漬部を７００℃以上に予熱してから、前記別の取鍋の溶鋼の注湯に使用することを特徴とするロングノズルを用いた連続鋳造方法。
【請求項８】
請求項４〜７のいずれか１項に記載のロングノズルを用いた連続鋳造方法において、前記耐火物の内張りの厚みは５〜３０ｍｍであることを特徴とするロングノズルを用いた連続鋳造方法。
【発明の詳細な説明】
【技術分野】
【０００１】
本発明は、連続鋳造において溶融金属をタンディッシュに注入する際に使用するロングノズルに係り、更に詳細には繰り返し注湯に使用することができる連続鋳造に用いるロングノズル及びこれを用いた連続鋳造方法に関する。
【背景技術】
【０００２】
従来、取鍋からタンディッシュに溶鋼を注湯する際に使用するロングノズル（以下、単にノズルともいう）としては、例えば、特許文献１及び特許文献２に記載されているように、カーボンを含有せず、耐磨耗性、耐溶損性、耐スポーリング性に優れ、鋳造する溶鋼へのカーボンピックアップ（溶鋼中へのカーボンの混入）を抑制するものが提案されている。
また、特許文献３には、ロングノズルの溶鋼と接触する面に黒鉛を含有しない耐火物をスリーブ状にして内装することで、耐火物と溶鋼に含まれるＡｌなどの反応の抑制や、生成した介在物のノズル内面（内壁）への付着や堆積を防止すると共に、溶鋼へのカーボンピックアップを防止するロングノズルが提案されている。
【０００３】
溶鋼の注湯を行う場合は、炭素濃度が極めて低い溶鋼のときで、最低でも３チャージ程度（取鍋３回分）、通常の溶鋼では例えば８〜１５チャージ程度、ロングノズルを繰り返し使用する必要がある。しかし、特許文献１及び２には、ロングノズルを繰り返し使用して長寿命化を図るための技術はなく、しかも如何なる方法により繰り返し使用を可能にすることができるかについても何ら開示されていない。
また、特許文献１〜３に記載においては、溶鋼の注湯時におけるロングノズル内面への介在物や地金の付着を防止し、ロングノズルの長寿命化を図ろうとしているが、鋼種によっては介在物や地金の付着を防止することが困難であった。このように、ロングノズル内面への介在物や地金の付着が発生した場合、取鍋の切替え時にロングノズルの洗浄を行わなければ、ロングノズルが部分的に閉塞したり、更には付着部分が起点となって付着物が成長してロングノズルを完全に閉塞し、連続鋳造の中断を招く恐れがあり、やはりロングノズルの長寿命化を図ることが困難であった。
【０００４】
この対策として、特許文献４及び特許文献５には、酸素ガスを使用後のロングノズルの内部に吹き込み、ノズル内壁に付着や堆積した地金や介在物を酸化物にして吹き飛ばしたり、また酸素ガスと可燃性ガスによる加熱炎を使用後のロングノズルの内部に吹込み、地金や介在物を溶解して洗い流し、この洗浄されたロングノズルを繰り返し再使用し、長寿命化を図ることが提案されている。
【０００５】
【特許文献１】特開平６−３９５０６号公報
【特許文献２】特開平９−２２０６４８号公報
【特許文献３】実開平５−９３６４６号公報
【特許文献４】特開平４−２７００３８号公報
【特許文献５】特開平７−２３２２６６号公報
【発明の開示】
【発明が解決しようとする課題】
【０００６】
しかしながら、特許文献４及び特許文献５のように、ロングノズルを酸素ガスを用いて洗う場合は、例えば、タンディッシュへの溶鋼の注湯が終了した取鍋からロングノズルを取外して洗浄した後、このロングノズルを次の取鍋に取付けて引き続きタンディッシュへ溶鋼の注湯を行うため、洗浄時間が制限されるので、通常、タンディッシュの周辺で洗浄を行わなければならない。これにより、ロングノズルに付着、堆積していた地金や介在物が、酸素洗いされて酸化物となって飛び散り、タンディッシュ内のスラグ上に落下する場合があり、この酸化物が連続鋳造時に溶鋼中に混入するため溶鋼汚染を招き、製造された鋳片の品質低下を招く恐れがある。なお、このような洗浄作業を行う場合、連続鋳造工程は中断することができないため、その作業に手間取れば、タンディッシュ内の溶鋼量が減少し、鋳造速度を低下して鋳造する必要があり、場合によっては、最終的にタンディッシュ内のスラグが巻き込まれて鋳片内に混入し、鋳片の品質を低下させるという問題がある。
また、酸素洗いを行うこと自体が人手による作業となるため、作業性が悪く、酸素ガスを使用した加熱炎による付着物の溶解除去によるスプラッシュ（飛び）や火災による作業の安全性、作業環境の悪化などの問題もある。
【０００７】
本発明はかかる事情に鑑みてなされたもので、地金や介在物の付着を抑制して繰り返し使用ができ、作業の簡素化、酸素洗いに起因する溶鋼の汚染が無く、鋳片の品質を向上させ、耐火物コストを低減することができる連続鋳造に用いるロングノズル及びこれを用いた連続鋳造方法を提供することを目的とする。
【課題を解決するための手段】
【０００８】
前記目的に沿う請求項１記載の連続鋳造に用いるロングノズルは、取鍋からタンディッシュに溶鋼を注湯するのに使用されるロングノズルにおいて、
ロングノズル本体内側の溶鋼接触面の少なくとも一部に、ドロマイトクリンカーを１０質量％以上含有する耐火物が内張りされている。
請求項１記載の連続鋳造に用いるロングノズルにおいて、耐火物に含まれるドロマイトクリンカーが１０質量％未満の場合、耐火物に含まれるドロマイトクリンカー量が不足するため、耐火物に地金や介在物が付着し易くなり、また、例えば、注湯する溶鋼の鋼種変更に対応するために実施する耐火物の消化が困難になる。一方、上限値については、耐火物をドロマイトクリンカーのみで構成することも可能であるため規定していない。
従って、耐火物への地金や介在物の付着を抑制、更には防止し、また、例えば鋼種変更にも対応可能とするためには、耐火物に含まれるドロマイトクリンカー量を２０質量％以上にすることが好ましく、更には３０質量％以上にすることが好ましい。
なお、溶鋼接触面とは、ロングノズル本体の内面全体を意味する。
【０００９】
請求項２記載の連続鋳造に用いるロングノズルは、請求項１記載の連続鋳造に用いるロングノズルにおいて、前記耐火物に含まれるＭｇＯ成分は２０〜７０質量％である。
請求項２記載の連続鋳造に用いるロングノズルにおいて、耐火物に含まれるＭｇＯ成分が２０質量％未満の場合、耐火物中に含まれるＭｇＯ成分量が不足し、耐火物の溶鋼の接触面（稼働面ともいう）に形成されるＭｇＯリッチ層が減少して耐食性が悪くなり、ロングノズルの寿命が短くなる。一方、耐火物に含まれるＭｇＯ成分が７０質量％を超える場合、溶鋼中のＡｌ2 Ｏ3 と反応して、Ａｌ2 Ｏ3 −ＣａＯ系液相を形成するためのＣａＯ供給量が不足し、耐火物の溶鋼の接触面に地金や介在物が付着し易くなる。
従って、ロングノズルの寿命を伸ばし、かつ耐火物の溶鋼の接触面への地金や介在物の付着を抑制、更に防止するためには、耐火物に含まれるＭｇＯ成分を２５〜６５質量％にすることが好ましい。
【００１０】
請求項３記載の連続鋳造に用いるロングノズルは、請求項１及び２記載の連続鋳造に用いるロングノズルにおいて、前記耐火物の内張りの厚みは５〜３０ｍｍである。
請求項３記載の連続鋳造に用いるロングノズルにおいて、耐火物の内張りの厚みが５ｍｍ未満の場合、注湯しているチャージ（取鍋１回分の溶鋼）、あるいは連々鋳（複数の取鍋の溶鋼を連続して鋳造）に対する溶損量を確保することができず、耐火物の溶鋼の接触面に地金や介在物が付着し易くなる。一方、内張りの厚みが３０ｍｍを超える場合、その厚みが注湯中の溶損に見合う厚み以上になり、耐火物コストが大きくなって経済的でなく、しかも厚みが厚くなるほど耐火物の膨張に起因する亀裂、剥離などの問題が発生し易くなる。
従って、使用時における溶損量を確保でき、経済的でしかも耐火物の膨張に起因する亀裂、剥離などの問題を解消するには、内張りの厚みを８〜３０ｍｍとすることが好ましく、更には１０〜３０ｍｍとすることが好ましい。
【００１１】
前記目的に沿う請求項４記載のロングノズルを用いた連続鋳造方法は、ロングノズル本体内側の溶鋼接触面の少なくとも一部にドロマイトクリンカーを１０質量％以上含有する耐火物が内張りされたロングノズルを取鍋に取付け、溶鋼をタンディッシュに注湯した後、前記ロングノズルを前記取鍋から取外して、洗浄することなく別の取鍋に取付け、更に溶鋼を注湯する。
【００１２】
前記目的に沿う請求項５記載のロングノズルを用いた連続鋳造方法は、ロングノズル本体内側の溶鋼接触面の少なくとも一部にドロマイトクリンカーを１０質量％以上含有する耐火物が内張りされたロングノズルを取鍋に取付け、溶鋼をタンディッシュに注湯した後、前記ロングノズルを前記取鍋から取外して１００℃以上に保温し、この保温した前記ロングノズルを別の取鍋に取付け溶鋼を注湯する。
請求項５記載のロングノズルを用いた連続鋳造方法において、取鍋から取外されたロングノズルが１００℃未満になれば、耐火物が消化してしまう。一方、上限値については規定していないが、ロングノズルの保温が１３００℃を超える場合、必要以上の保温となるため、保温に用いる燃料ガスなどのロスが増加し経済的でない。
従って、耐火物の消化を、経済的に抑制、更には防止するためには、ロングノズルの保温を１５０〜１３００℃にすることが好ましく、更には２００〜１３００℃にすることが好ましい。
【００１３】
前記目的に沿う請求項６記載のロングノズルを用いた連続鋳造方法は、ロングノズル本体内側の溶鋼接触面の少なくとも一部にドロマイトクリンカーを１０質量％以上含有する耐火物が内張りされたロングノズルを取鍋に取付け、溶鋼をタンディッシュに注湯した後、前記ロングノズルを前記取鍋から取外して該ロングノズルの前記耐火物を消化させて除去し、これを別の取鍋に取付け溶鋼を注湯する。
【００１４】
請求項７記載のロングノズルを用いた連続鋳造方法は、請求項４〜６記載のロングノズルを用いた連続鋳造方法において、前記取鍋から取外された前記ロングノズルの少なくとも溶鋼浸漬部を７００℃以上に予熱してから、前記別の取鍋の溶鋼の注湯に使用する。
請求項７記載のロングノズルを用いた連続鋳造方法において、少なくとも溶鋼浸漬部が７００℃以上に予熱されていれば、例えばロングノズル全体が７００℃以上に予熱されていてもよい。
ここで、ロングノズルの予熱温度が７００℃未満の場合、予熱不足になり、高温の溶鋼を注湯した際に熱衝撃が大きくなるため、ロングノズルでの亀裂、剥離などの発生が問題となる。一方、上限値については規定していないが、ロングノズルの予熱温度が１３００℃を超える場合、必要以上の予熱となるため、予熱に用いる燃料ガスなどのロスが増加し経済的でない。
従って、溶鋼の注湯時における熱衝撃を小さくし、しかも経済的にロングノズルを予熱するためには、ロングノズルの予熱温度を９００〜１３００℃にすることが好ましく、更には１０００〜１３００℃にすることが好ましい。
【００１５】
請求項８記載のロングノズルを用いた連続鋳造方法は、請求項４〜７記載のロングノズルを用いた連続鋳造方法において、前記耐火物の内張りの厚みは５〜３０ｍｍである。
【発明の効果】
【００１６】
請求項１〜３記載の連続鋳造に用いるロングノズル、及び請求項４〜８記載のロングノズルを用いた連続鋳造方法は、ドロマイトクリンカーを１０質量％以上含有する耐火物が内張りされているので、ロングノズルの耐火物の溶鋼の接触面にＡｌ2 Ｏ3 −ＣａＯ系の低融点化合物からなる融液層が生成され、これを溶鋼と共に下流側へ流すことで、地金やアルミナ系介在物（以下、単に介在物ともいう）の付着を防止することができる。また、耐火物の溶鋼の接触面に耐食性が良好なＭｇＯ成分のリッチな晶出層を形成することができ、耐火物の耐溶損性を向上することができる。そして、ロングノズル本体内の溶鋼接触面に、ドロマイトクリンカーを配合したＣａＯ成分を含有する例えば炭素レス、珪酸レスの耐火物を内張りするので、溶鋼へのカーボンピックアップを抑制、更には防止できる。
【００１７】
これにより、ロングノズル内部の閉塞が無くなり、ロングノズルを繰り返し使用できるので、ロングノズルの長寿命化を図ることができ、しかも耐火物コストの低減が可能になり経済的である。また、従来のように、酸素洗い等の洗浄作業を実施する必要がなくなるので、作業性が良好で、酸素洗いによる作業環境の改善を図ることができ、しかも溶鋼の汚染が無く、鋳片の品質を向上させることができる。更に、連々鋳などの取鍋交換時や通常の注湯作業を安定させることができ、鋳造作業も安定するので、鋳片の品質を更に向上させることができる。
また、内張りにドロマイトクリンカーを含有した容易に消化し易い耐火物を使用するため、例えば、注湯する溶鋼の鋼種変更に対応して耐火物を消化させることができるので、耐火物の内張りが必要な鋼種、又は内張りが必要でない鋼種に分けてロングノズルを機能毎に使用でき、また、ロングノズルの繰り返し使用ができ、全体的な使用寿命の長期化を図ることができる。
【００１８】
特に、請求項２記載の連続鋳造に用いるロングノズルは、ＭｇＯ成分の量が設定されているので、アルミナ系介在物の付着を安定に防止することができる。
請求項３記載の連続鋳造に用いるロングノズル、及び請求項８記載のロングノズルを用いた連続鋳造方法は、耐火物の内張りの厚みが設定されているので、注湯しているチャージ、あるいは連々鋳に対する溶損量を確保することができ、地金や介在物の付着を抑制、更には付着、堆積を防止でき、しかも、耐火物コストを低減でき、内張りの膨張に起因する亀裂、剥離などの問題も抑制、更には防止できる。
【００１９】
請求項４及びこれに従属する請求項７、８記載のロングノズルを用いた連続鋳造方法は、難付着性の耐火物が内張りされたロングノズルを使用することにより、使用途中の地金や介在物の付着を抑制できる。これにより、例えば、従来のように、ロングノズルを使用して注湯した後、ロングノズルを一旦取鍋から取外して、付着、堆積した地金や介在物を例えば酸素洗いにより溶削して除去することなく、続けてロングノズルを別の取鍋に取付け次チャージの注湯に繰り返し再使用することができる。
【００２０】
請求項５及びこれに従属する請求項７、８記載のロングノズルを用いた連続鋳造方法は、例えば、鋼種変更の場合において、使用していたロングノズルの内張りの厚みが、溶鋼の注湯に使用可能な程度にまだ残存していれば、耐火物の消化を抑制、更には防止可能な１００℃以上の雰囲気中にロングノズルを保管することで、その耐火物を消化させることなく、次回の注湯に繰り返し使用できる。
【００２１】
請求項６及びこれに従属する請求項７、８記載のロングノズルを用いた連続鋳造方法は、ロングノズルを使用した後に、耐火物を積極的に消化させて除去することにより、別の取鍋に取付け次チャージに適した耐火物構成（例えば、非炭素レス耐火物）にすることが容易にできるので、従来のような酸素洗いそのものの作業をなくすことができ、酸素洗いに伴うタンディッシュ内の溶鋼の汚染が無くなり、清浄鋼を製造できる。
しかも、注湯を行う溶鋼の条件に応じて、難付着、カーボンピックアップ防止用としての使用と、一般溶鋼の例えばＡＧ質（アルミナ黒鉛質）のロングノズルとしての使用が可能となり、運用範囲を拡大することによって、ロングノズルの耐火物コストを含めた低コスト化を図ることができ経済的である。
【００２２】
特に、請求項７記載のロングノズルを用いた連続鋳造方法は、少なくとも溶鋼浸漬部を７００℃以上に予熱するので、高温の溶鋼を注湯した際でも熱衝撃を小さくでき、ロングノズルでの亀裂、剥離などの発生を抑制、更には防止できる。
【発明を実施するための最良の形態】
【００２３】
続いて、添付した図面を参照しつつ、本発明を具体化した実施の形態につき説明し、本発明の理解に供する。
ここで、図１は本発明の一実施の形態に係る連続鋳造に用いるロングノズルの正断面図、図２は同連続鋳造に用いるロングノズルの使用状態の説明図である。
【００２４】
図１、図２に示すように、本発明の一実施の形態に係る連続鋳造に用いるロングノズル１０は、取鍋１１の底部に取付けられ、下流側へ配置されたタンディッシュ１２に取鍋１１内の溶鋼１３を注湯するために使用されるものである。ここで、ロングノズル１０を介してタンディッシュ１２に注湯された溶鋼１３は、タンディッシュ１２の底部に取付けられた浸漬ノズル１４を介して連続鋳造用鋳型１５へ注湯され、この連続鋳造用鋳型１５で冷却され凝固シェルが形成されながら下流側へ引き抜かれて鋳片になる。以下、詳しく説明する。
【００２５】
図１、図２に示すように、ロングノズル１０は、アルミナ黒鉛質（ＡＧ質）の耐火物で構成され、上流側から下流側へかけて徐々に拡径するロングノズル本体１６を有している。このロングノズル本体１６の基部は、溶鋼１３が貯留された取鍋１１の底部に取付け及び取外し可能となっている。また、ロングノズル１０の溶鋼１３への浸漬部（溶鋼浸漬部ともいう）１７に対応するロングノズル本体１６内側の溶鋼接触面１８の少なくとも一部、例えば、ロングノズル本体１６の下端から例えば１／３程度の範囲には、段差部１９が設けられ、この段差部１９に内装体（耐火物の一例）２０が内張りされている。なお、ロングノズル本体に段差部を設けることなく、平面状態となったロングノズル本体の内側表面に内装体を設けることも可能である。この場合、ロングノズル本体内を流れる溶鋼の流れを妨げないように、内装体の上端部を傾斜させることが好ましい。
【００２６】
内装体２０は、ドロマイトクリンカーが１０質量％（好ましくは３０質量％）以上配合され、ＭｇＯ成分が２０〜７０質量％（好ましくは２５〜６５質量％）になるように調整されたものであり、その厚みが５〜３０ｍｍ（好ましくは１０〜３０ｍｍ）のスリーブ状（円筒状）となったものである。なお、ＭｇＯ成分には、ドロマイトクリンカーとは別に、ＭｇＯ粉を添加して上記の組成を満たすようにすることもできる。また、内装体２０には結合材であるバインダー（ピッチ系バインダー）も数質量％程度含まれている。
【００２７】
ロングノズル本体１６を構成するアルミナ黒鉛質の耐火物と、内装体２０に含まれるドロマイトとは反応するため、ロングノズル本体１６の溶鋼接触面１８に、予めジルコニア系のモルタル又はマグネシア質のモルタル等を配置した後、前記した内装体２０を配置する。また、内装体として、例えば、その外径が、ロングノズル本体１６の溶鋼接触面１８の内径より小さなものを使用し、内装体の一端部のみをロングノズル本体１６に取付け、内装体の外側面がロングノズル本体１６の溶鋼接触面１８に接触しないように、内装体を隙間を介してロングノズル本体１６に取付けることも可能である。
これにより、ロングノズル本体１６の内側に取付けられた内装体２０の内側表面２１が溶鋼の接触面、即ち稼動面となり、この稼働面側に付着したＡｌ2 Ｏ3 と耐火物に含まれるＣａＯとの反応から形成されるＡｌ2 Ｏ3 −ＣａＯ系液相の生成を促進でき、しかも内装体２０自体の極端な低融点化も抑制できる。
【００２８】
続いて、本発明の一実施の形態に係るロングノズルを用いた連続鋳造方法について、前記したロングノズル１０を参照しながら、（１）ロングノズル本体１６に内張りされた内装体２０を消化させた後に再使用する場合、（２）ロングノズル本体１６に内張りされた内装体２０を消化させずに再使用する場合のそれぞれについて、図１、図２を参照しながら説明する。
【００２９】
（１）ロングノズル本体１６に内張りされた内装体２０を消化させた後に、このロングノズル本体１６を再使用する場合
内装体２０が内張りされたロングノズル１６の少なくとも溶鋼浸漬部１７が７００〜１３００℃（好ましくは１０００〜１３００℃）の温度になるまで、ロングノズル１０を予熱した後、取鍋１１の底部に取付け、溶鋼１３をタンディッシュ１２へ注湯する。なお、この溶鋼１３は、その炭素濃度が１００ｐｐｍ未満のものである。
【００３０】
そして、注湯を終了した後、ロングノズル１０を取鍋１１から取外し回収する。
ここで、例えば、内装体２０の厚みが注湯に使用可能な程度の厚みを有していなければ、回収したロングノズル１０から内装体２０を除去するため、ロングノズル１０を放冷し、途中から内装体２０に散水して、内装体２０の消化を促進する。なお、１〜２日経過した後、内装体２０が十分消化していることを確認した後、ロングノズル１０から内装体２０を完全に除去する。
内装体２０が除去されたロングノズル本体１６の少なくとも溶鋼浸漬部１７を、再度７００〜１３００℃の温度になるまで予熱した後、このロングノズル本体１６を別の取鍋２２の底部に取付け、炭素濃度が１００ｐｐｍ以上の溶鋼２３をタンディッシュ１２に注湯する。なお、この溶鋼２３は、アルミナ黒鉛質のロングノズル本体１６で注湯しても問題ない（カーボンピックアップの許容量が大きい）ものである。
【００３１】
注湯を終了した後、ロングノズル本体１６を取鍋２２から取外し、回収して繰り返し再使用するか、或いは地金や介在物の付着状況によっては廃棄する。
これにより、内装体２０を装着した状態でロングノズル１０を、例えば３〜４チャージ繰り返し使用でき、更に内装体２０を除去した状態で、ロングノズル本体１６（溶鋼接触面１８は内装体２０に保護された状態となっていたため略新品状態）を、例えば、８〜１５チャージ繰り返し使用できるので、全体的な繰り返し回数を従来のものよりも多くでき、ロングノズル１０の長寿命化を図ることができる。
【００３２】
（２）ロングノズル本体１６に内張りされた内装体２０を消化させずに、ロングノズル１０を再使用する場合
内装体２０が内張りされたロングノズル１０の少なくとも溶鋼浸漬部１７が、７００〜１３００℃の温度になるまでロングノズル１０を予熱した後、取鍋１１の底部に取付け、溶鋼１３をタンディッシュ１２へ注湯する。
【００３３】
そして、注湯を終了した後、ロングノズル１０を取鍋１１から取外し回収する。
ここで、ロングノズル１０を回収する際、ロングノズル１０に対して従来のような酸素洗いを必要としない。これは、ロングノズル本体１６の内側に内装体２０を設けることで、内装体２０の内側表面２１への地金や介在物の付着を抑制、更には防止しているためであり、また酸素洗いすれば、内装体２０が溶損する可能性があり、内装体２０の機能が低下する可能性があるからである。
【００３４】
回収されたロングノズル１０を、７００〜１３００℃の温度に保熱できる装置内に入れ、急激な温度低下を招くことなく保管する。また、場合によっては、１００℃以上に保熱できる装置内に入れ、内装体２０が消化しないように保管する。
再使用に際しては、このロングノズル１０を必要に応じて予熱し、７００〜１３００℃の温度とした後、取鍋２２の底部に取付け、溶鋼２３をタンディッシュ１２へ注湯する。
【００３５】
注湯を終了した後、ロングノズル１０を取鍋１１から取外し回収する。
回収されたロングノズル１０を繰り返し再使用するに際して、内装体２０を消化、除去する場合は、前記した（１）の方法に従って内装体２０を除去し、ロングノズル本体１６を使用して再度注湯し、また、内装体２０を消化させず、再度注湯する場合は、（２）の方法に従ってロングノズル１０を保熱できる装置内に入れた後、再度注湯に使用する。なお、内装体２０を消化させることなくロングノズル１０を再度の注湯に使用する場合は、注湯が終了したロングノズル１０を保熱できる装置内に入れることなく、別の取鍋に取付け、引き続き注湯に使用することも可能である。
【実施例】
【００３６】
次に、本発明の作用効果を確認するために行った実施例について説明する。
（実施例１）
ロングノズル本体１６に内張りされた内装体２０を消化させた後に、このロングノズル本体１６を再使用する場合
ＡＧ質からなるロングノズル本体１６の溶鋼接触面１８に、ドロマイトクリンカーを３０質量％以上配合し、ＭｇＯ成分を３０〜６５質量％になるように調整して、厚みを１０ｍｍとしたスリーブ状の内装体２０を内張りしてロングノズル１０を作製した。なお、ロングノズル１０の溶鋼１３への未浸漬部２４（浸漬部１７を除いた部分）、浸漬部１７、及び内装体２０の各化学組成は、表１に示す通りである。ここで、表１中のＦ．Ｃはフリーカーボンを意味しており、未浸漬部２４及び浸漬部１７の残部は不可避的不純物である。
【００３７】
【表１】
2005125403.tif 000003
【００３８】
この内装体２０が内張りされたロングノズル１０を、１２００℃の温度になるまで予熱した後、取鍋１１の底部に取付け、３５０トンの極低炭素の溶鋼をタンディッシュに注湯した。ここで、注湯は、数チャージ継続して行った。
注湯を終了した後、ロングノズル１０を取鍋１１から取外して回収し、その外観及び内部を観察した。その結果、外観、内部とも、特に異常な亀裂、溶損も無く、内部も地金や介在物の付着が見られず良好であった。
このロングノズル１０を放冷し、途中から内装体２０に水を散水して内装体２０の消化の促進を図った。
１日経過したところで内装体２０が十分消化していたので、消化した内装体２０をロングノズル本体１６から除去し、ＡＧ質のみからなるロングノズル本体１６を得た。
【００３９】
このＡＧ質のロングノズル本体１６を、１２００℃の温度になるまで予熱した後、取鍋２２の底部に取付け、カーボンピックアップの許容量の大きい中炭クラスのＡｌ−Ｓｉ脱酸した溶鋼の注湯に使用した。
その結果、地金や介在物の付着、堆積が若干見られたが、特に異常も見られず、完全に鋳造することができ、１本のロングノズル１０を機能に応じて繰り返し使用することができた。
【００４０】
このように、繰り返し使用における地金や介在物の酸素洗いによる洗浄作業を行うことなく、更に、酸素洗いを行う必要性がないため、酸素洗いに伴うタンディッシュ１２内の溶鋼の汚染を抑制でき、溶鋼及び鋳片の品質（介在物、或いは繋ぎ目鋳片のグレード）を向上することができた。
また、ロングノズル１０に起因する耐火物量を、溶鋼１トン当たり約１００ｇ低減することができ、ロングノズル１０の酸素洗いなどの作業負荷の軽減、作業環境の大幅な改善を図ることができた。
【００４１】
（実施例２）
ロングノズル本体１６に内張りされた内装体２０を消化させずに、ロングノズル１０を再使用する場合
ＡＧ質からなるロングノズル本体１６の溶鋼接触面１８に、ドロマイトクリンカーを３０質量％以上配合し、ＭｇＯ成分を３０〜６５質量％になるように調整して、厚みを１０ｍｍとしたスリーブ状の内装体２０を内張りしてロングノズル１０を作製した。なお、ロングノズル１０の溶鋼への未浸漬部２４（浸漬部１７を除いた部分）、浸漬部１７、及び内装体２０の各化学組成は、前記した表１に示す通りである。
【００４２】
この内装体２０が内張りされたロングノズル１０を、１２００℃の温度になるまで予熱した後、取鍋１１の底部に取付け、３５０トンの極低炭素の溶鋼をタンディッシュ１２に注湯した。
注湯が終了した後、ロングノズル１０を取鍋１１から取外して回収し、その外観及び内部を観察した。その結果、外観、内部とも、特に異常な亀裂、溶損も無く、内部も地金や介在物の付着が見られず良好であった。また、内装体２０の残存状態、損傷状態も良好であった。
このため、この回収したロングノズル１０を、１２００℃の温度で保熱できる装置内に入れ、極度な温度低下を招くことなく保管した。
【００４３】
そして、次回の鋳造に使用するため、ロングノズル１０を保温装置から取り出し、取鍋２２の底部に取付けて注湯を行った。
続いて、数チャージ（例えば、２〜３チャージ程度）継続して鋳造を行い、内装体２０の残存状況、損傷状況を確認した結果、残存厚みが３〜５ｍｍと薄くなっていたので、次チャージへの使用を中止して廃棄した。
このように、繰り返し使用を行うことにより、ロングノズル１０に起因する耐火物量を、溶鋼１トン当たり約１００ｇ低減することができ、ロングノズル１０の酸素洗いなどの作業負荷の軽減、作業環境の大幅な改善を図ることができた。
【００４４】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の連続鋳造に用いるロングノズル及びこれを用いた連続鋳造方法を構成する場合も本発明の権利範囲に含まれる。
また、前記実施の形態においては、溶鋼の通液部分が上流側から下流側へかけて拡径したロングノズル本体に内装体を設けた場合について説明したが、通液部分が実質的に同一の内径を備えたロングノズル本体に内装体を設けることも可能である。
そして、前記実施の形態においては、ロングノズル本体の溶鋼接触面の一部に内装体が内張りされている場合について説明したが、溶鋼接触面の全部にわたって内装体の内張りを設けることもでき、更にはロングノズル本体の溶鋼接触面及び非接触面の全体にわたって内装体を内張りすることも可能である。
【図面の簡単な説明】
【００４５】
【図１】本発明の一実施の形態に係る連続鋳造に用いるロングノズルの正断面図である。
【図２】同連続鋳造に用いるロングノズルの使用状態の説明図である。
【符号の説明】
【００４６】
１０：連続鋳造に用いるロングノズル、１１：取鍋、１２：タンディッシュ、１３：溶鋼、１４：浸漬ノズル、１５：連続鋳造用鋳型、１６：ロングノズル本体、１７：浸漬部、１８：溶鋼接触面、１９：段差部、２０：内装体（耐火物）、２１：内側表面、２２：取鍋、２３：溶鋼、２４：未浸漬部
【図１】
2005125403.tif 000004
【図２】
2005125403.tif 000005